(57)【特許請求の範囲】
【請求項１】
導電性材料と、バインダー樹脂と、結晶性低分子有機化合物として融点が４０〜１００℃のワックス、炭化水素、脂肪酸、脂肪酸エステル、脂肪酸アミド、ポリエチレンワックスのいずれか又はこれらの混合物と、ＳＴＳ特性発現溶媒として比誘電率６以下、かつＳＰ値が、１７〜２２（ＭＰａ）1/2の特性を有するＤＭＣ、ＥＭＣ、ＤＥＣ、１，４−ＤＯｘ、ＣＰＭＥ、ＭＥＴＨＦのいずれか又はこれらの混合物と、を分散配合したＳＴＳ特性を有する導電性塗料であって、前記ＳＴＳ特性を有する導電性塗料を含浸又は積層した面状発熱体の電流値が通電経時で一定である、ことを特徴とするＳＴＳ特性を有する導電性塗料。
【請求項２】
前記結晶性低分子有機化合物に対する前記ＳＴＳ特性発現溶媒の重量比率が、３．８〜５．８であることを特徴とする請求項１に記載したＳＴＳＴ特性を有する導電性塗料。
【請求項３】
前記導電性材料が炭素系導電性粒子であって、該炭素系導電性粒子の前記バインダー樹脂に対する重量比率が、０．３〜０．９であることを特徴とする請求項１又は２のいずれかに記載したＳＴＳ特性を有する導電性塗料。
【請求項４】
電極を備える保持材に、請求項１乃至３のいずれかに記載したＳＴＳ特性を有する導電性塗料を、含浸又は積層した面状発熱層を絶縁シート基体で被覆した面状発熱体。
【発明の詳細な説明】
【技術分野】
【０００１】
本発明は、温度上昇がある一定値に達すると熱平衡（温度飽和）状態になるＳＴＳ（Self Temperature Saturation）特性を有する導電性塗料およびＳＴＳ特性を有する面状発熱体に関するものである。
【背景技術】
【０００２】
面状発熱体は、ニクロム線ヒータ等の線状発熱体とは異なり、二次元的に広がる発熱体であることから、大面積を確保することが可能である。このため、面状発熱体は、例えばマット、床暖房用ヒータ、融雪用ヒータ等の熱暖房器具、乾燥用器具、農業用器具等に広く利用されている。
【０００３】
このような面状発熱体の一種に、ＰＴＣ（Positive Temperature Coefficient）特性（自己温度制御性：温度上昇につれて抵抗値が増大する性質）を示すものがある。ＰＴＣ特性を示す面状発熱体（以下、「ＰＴＣ面状発熱体」という。）は、負荷電圧が一定の場合に電流値が低下し、抵抗値が急激に増大することにより、自己温度制御が可能となる。これにより、ＰＴＣ面状発熱体は、日差しやこもり熱による過熱を自動的に制御するため、人体に対して火傷等の危険性を与えることがなく、また低消費電力を実現可能な発熱体として汎用されている。
【０００４】
ＰＴＣ面状発熱体は、ＰＴＣ特性を有する導電性塗料（以下、「ＰＴＣ導電性塗料」という。）を不織布等の基布に含浸又は塗布し、あるいは高分子フィルム等の基材に塗布又は印刷した後、これを焼成、乾燥、エイジング等の工程を経て製造される。ＰＴＣ導電性塗料は、通常、ＰＴＣ付与剤としてのパラフィン、導電性付与剤としてのカーボンブラック又はグラファイトや、構造材としての熱可塑性樹脂又は熱硬化性樹脂等の樹脂成分、さらには有機溶媒成分等を含有する。
【０００５】
特許文献１には、織布を構成する縦繊維糸或いは横繊維糸の一部を導電線とし、このようにして織成された織布にカーボン系の導電性塗料を塗布して導電材を付着させ、これらカーボン系導電材の上下両面を電気絶縁性被覆材で被覆し、該各電極帯体の端部に電極端子を取り付けた面状発熱体が開示されている。しかしながら、カーボン系導電性塗料におけるカーボン系導電性のバインダー樹脂である高分子熱可塑性樹脂に対する割合は１０〜３０重量％であり、面状発熱体として導電性を十分に発揮しているとは言えない。また、ＳＴＳ特性については開示されていない。
【０００６】
特許文献２、３には、温度上昇とともに抵抗値が増大するＰＴＣ特性を有する面状発熱体として、非動作時の室温抵抗値が十分低くく、室温抵抗値と動作時の抵抗値の変化率が十分大きく、繰り返し動作による抵抗値の変化が小さい自己制御型発熱体として、ワックス等の結晶性低分子有機化合物（以下、「結晶性低分子有機化合物」という。）を用い、バインダーとして熱可塑性高分子及び熱可塑性高分子（以下、「バインダー樹脂」という。）をマトリックスとする導電性材料を配合した自己制御型発熱体が開示されている。結晶性低分子有機化合物を動作物質に用いると、一般に高分子に比べて結晶化度が高いため、昇温により抵抗が増大する際の立ち上がりが急峻になるという利点がある。また、高分子は過冷却状態を取りやすいため、通常、昇温時に抵抗値が増大する温度より降温時に抵抗値が減少する温度の方が低くなるようなヒステリシスを示すが、結晶性低分子有機化合物を用いることでこのヒステリシスを抑えることができる。さらには、融点の異なる結晶性低分子有機化合物を用いれば、抵抗が増大する温度（動作温度）を簡単に制御できるからである。
【０００７】
しかしながら、導電性材料を配合したバインダー樹脂に結晶性低分子有機化合物を分散配合したＰＴＣ導電性塗料を、電極を備える保持材に含浸又は積層した面状発熱層を絶縁シート基体で被覆した面状発熱体（ＰＴＣヒーター）では、導電性材料への結晶性低分子有機化合物による被覆が十分でないため、低温時に被覆が十分でない導電性材料同士の接触により、通電開始時電流値（以下、「初期電流値」という。）が高くなる。一方、高温時にはバインダー樹脂の膨張により導電性材料の接触が解かれ、抵抗値が経時で大きくなる（図３参照）。このため、初期電流値を考慮して、ブレーカーの電気容量を上げる必要がある。また、ＰＴＣヒーターを温度制御ユニットに接続するため、温度制御ユニットの定格電流量以下にする必要があり、これを避けるため、面状発熱体（例、マット、床暖房用ヒータ、融雪用ヒータ等の熱暖房器具、乾燥用器具、農業用器具等）の用途では、ＰＴＣヒーターの敷設面積を小さくしなくてはならないという問題がある。  また、通電経時による電流値（以下、「経時電流値」という。）が漸減するため、面状発熱体の発熱温度を一定値以上に高くできないという問題もある（図５上段参照）。さらに、ＰＴＣ導電性塗料を不織布等の基布に含浸又は塗布し、乾燥によって塗膜を形成した面状発熱層を絶縁性シート基体でラミネート被覆した後の、残存溶媒の通電作用によって、昇温による抵抗値の増大が十分ではなく、ＰＴＣ特性を発揮できないという問題もある。
【先行技術文献】
【特許文献】
【０００８】
【特許文献１】特開平１１−０４０３２９号公報
【特許文献２】特開２０００−２００７０４号公報
【特許文献３】特開平９−０２７３８３号公報
【発明の概要】
【発明が解決しようとする課題】
【０００９】
本発明は、上記課題、具体的には、初期電流値が高く、経時電流値の変化が大きく、定格電流量のある面状発熱体（例、マット、床暖房用ヒータ、融雪用ヒータ等の熱暖房器具、乾燥用器具、農業用器具等）として敷設面積を小さくする必要があること、発熱層を絶縁性シート基体でラミネート被覆した後の、残存溶媒による通電作用による抵抗値の抑制、という課題を解決するため、面状発熱層を絶縁性シート基体でラミネート被覆した面状発熱体に用いたときに、初期電流値と経時電流値の変化がほとんどなく、残存性の低い溶媒、すなわち、ＳＴＳ特性発現溶媒（以下、「ＳＴＳ特性発現溶媒」という。）を分散配合したＳＴＳ特性を有する導電性塗料を提供するとともに、定格電流量のある面状発熱体（例、マット、床暖房用ヒータ、融雪用ヒータ等の熱暖房器具、乾燥用器具、農業用器具等）の用途に最適なＳＴＳ特性を有する導電性塗料を提供することにある。
【課題を解決するための手段】
【００１０】
上述した課題は、以下の態様により解決できる。具体的には、
（態様１）  導電性材料と、バインダー樹脂と、結晶性低分子有機化合物として融点が４０〜１００℃のワックス、炭化水素、脂肪酸、脂肪酸エステル、脂肪酸アミド、ポリエチレンワックスのいずれか又はこれらの混合物と、ＳＴＳ特性発現溶媒として比誘電率６以下、かつＳＰ値が、１７〜２２（ＭＰａ）1/2の特性を有するＤＭＣ、ＥＭＣ、ＤＥＣ、１，４−ＤＯｘ、ＣＰＭＥ、ＭＥＴＨＦのいずれか又はこれらの混合物と、を分散配合したＳＴＳ特性を有する導電性塗料であって、前記ＳＴＳ特性を有する導電性塗料を含浸又は積層した面状発熱体の電流値が通電経時で一定である、ことを特徴とするＳＴＳ特性を有する導電性塗料である。比誘電率６以下の溶媒を用いることにより、ＳＴＳ特性を有する導電性塗料を電極を備える保持材に含浸または塗布した面状発熱層を絶縁性シート基体で被覆した面状発熱体に用いた場合に、ＳＴＳ特性を発現溶媒が面状発熱体に残存したとしても、低分極性であることから通電性に寄与しせず、通電経時で電流量の変化を生じにくいという効果があるからである。また、ＳＴＳ特性発現溶媒のＳＰ値を１７〜２２（ＭＰａ）1/2の範囲に設定することにより、導電性材料の表面での結晶性低分子有機化合物の被膜の形成が促され、かつ、昇温した場合でも結晶性低分子有機化合物がバインダー樹脂に溶解することなく、導電性材料の表面に被覆された状態で膨潤するに留まり、導電性材料の接合が維持されるため、昇温時の電流量が低下しないという効果があるからである。特に、ＤＭＣ、ＥＭＣ、ＤＥＣなどの低級鎖状炭酸エステルは、比誘電率が３以下であるため、残存溶媒となった場合でも通電経時で電流量の変化を生じにくいという効果が大きいからである。結晶性低分子有機化合物としては、面状発熱体の温度設定との関係から、融点が４０〜１００℃であることが適切だからである。
【００１３】
（態様２）  前記結晶性低分子有機化合物に対する前記ＳＴＳ特性発現溶媒の重量比率が、３．８〜５．８であることを特徴とする前記態様１に記載したＳＴＳＴ特性を有する導電性塗料である。結晶性低分子有機化合物に対する前記ＳＴＳ特性発現溶媒の重量比率を、３．８〜５．８の範囲とすることにより、導電性材料表面への被膜形成が促されるからである。
【００１４】
（態様３）  前記導電性材料が炭素系導電性粒子であって、該炭素系導電性粒子の前記バインダー樹脂に対する重量比率が、０．３〜０．９であることを特徴とする前記態様１又は２のいずれかに記載したＳＴＳ特性を有する導電性塗料である。炭素系導電性粒子のバインダー樹脂に対する重量比率を、０．３〜０．９の範囲にすることにより、通電性、すなわち抵抗値を所定の範囲内にする効果がある。
【００１６】
（態様４）  電極を備える保持材に、前記態様１乃至３のいずれかに記載したＳＴＳ特性を有する導電性塗料を、含浸又は積層した面状発熱層を絶縁シート基体で被覆した面状発熱体である。
【発明の効果】
【００１７】
本発明のＳＴＳ特性を有する導電性塗料は、導電性材料のバインダー樹脂に対する配合比、ＳＰ値、誘電率が特定の範囲のＳＴＳ特性発現溶媒の選択、により、初期電流値と経時電流値の変化がほとんどなく、残存溶媒による通電作用がきわめて低く、定格電流量のある面状発熱体（例、マット、床暖房用ヒータ、融雪用ヒータ等の熱暖房器具、乾燥用器具、農業用器具等）の用途に最適な導電性塗料である。
【図面の簡単な説明】
【００１８】
【図１】本発明の面状発熱体の構造の実施態様の１例を示す説明図である。
【図２】本発明の面状発熱体の断面の実施態様の１例を示す説明図である。
【図３】ＰＴＣ発熱体の原理を示す模式図
【図４】ＳＴＳ発熱体の原理を示す模式図
【図５】ＰＴＣ発熱体（上段）及びＳＴＳ発熱体（下段）の通電時間と発熱体電流値・温度の関係を比較したグラフ
【発明を実施するための形態】
【００１９】
（１）ＳＴＳ特性
本発明の導電性塗料が有するＳＴＳ特性について説明する。
本発明の導電性塗料が有するＳＴＳ特性とは、自己温度緩和（Self Temperature Saturation）特性をいい、具体的には、導電性材料の表面を結晶性低分子有機化合物層で被覆することにより、導電性材料を構成する分子同士の熱振動を起こりにくくすること、すなわち導電性分子の熱振動を緩和することにより、発熱を抑制できる特性をいう。このＳＴＳ特性は、ＳＴＳ特性発現溶媒を導電性塗料に添加することにより発現する。
ＳＴＳ特性を有する発熱体は、表面を被覆する結晶性低分子有機化合物の融解により、通電加熱時における発熱体の発熱量増が抑制され、所定温度に達すると熱平衡（温度緩和）状態となる。導電性材料自体の熱振動を抑制することに特徴があり、通電加熱によっても導電性材料の接触は維持されるので、電流量は一定である（図４参照）。この点において、温度上昇とともに導電性材料の接触が解かれて抵抗値が増大して、電流量が抑制されるＰＴＣ（positive temperature coefficient of resistivity）特性とは異なる。
【００２０】
（２）導電性塗料
本発明のＳＴＳ特性を有する導電性塗料に用いる導電性材料とバインダー樹脂を含む導電性塗料について、それを構成する導電性材料、バインダー樹脂、塗料溶媒等について説明する。
【００２１】
（２−１）  導電性材料
本発明の導電性塗料に用いる導電性材料としては、後述する面状発熱層の通電機能発揮させるものであれば、特に制限はない。球状、フレーク状、繊維状の金属粒子（例、ニッケル、銀コートニッケル）、炭素系導電粒子（例、カーボンブラック、グラファイト、カーボンナノチューブ、炭素繊維、金属被覆カーボンブラック）、セラミック系導電粒子（例、炭化タングステン、窒化チタン、窒化ジルコニウム、炭化チタン）、導電性チタン酸カリウムウイスカーがある。導電性材料としては、充填量を増やすことで初期抵抗値を下げることができ、後述するＳＴＳ特性を発現させるＳＴＳ特性発現溶媒の選択により十分な抵抗変化率を得られれば、コスト的にも炭素系導電粒子が好ましい。
【００２２】
本発明の導電性塗料において、後述するバインダー樹脂に対する炭素系導電粒子の重量比率は、０．３〜０．９が好ましく、０．４〜０．９がより好ましく、０．６〜０．９がさらに好ましい。重量比率が０．３未満であると初期抵抗値が高く、０．９を超えると温度上昇による熱エネルギーが大きく、ＳＴＳ特性を発揮できなくなるからである。
【００２３】
（２−２）  バインダー樹脂
本発明の導電性塗料に用いるバインダー樹脂としては、熱可塑性樹脂と熱硬化性樹脂を用いる。低分子化合物と導電性材料のみでは、低分子有機化合物の溶融粘度が低いために、塗膜形成した面状発熱層の形状を保てないからである。このため、低分子有機化合物より高い融点を有する熱可塑性樹脂、不溶不融の熱硬化性樹脂を配合することで、塗膜形成した面状発熱層の形状を保持することができる。したがって、バインダー樹脂の熱可塑性樹脂と熱硬化性樹脂の種類、配合比は、導電性材料の分散性、塗膜形成した面状発熱層の形状保持の観点から適切に選択できる。
【００２４】
本発明の導電性塗料に用いる熱可塑性樹脂としては、低分子有機化合物より高い融点を有するものであれば、特に制限されない。具体的には、ポリオレフィン系ポリマー（例、ポリエチレン、ポリプロピレン）、１種または２種以上の極性基を含有するオレフィン性不飽和モノマーとから誘導されたモノマー単位で構成されたコポリマー（例、エチレン−酢酸ビニルコポリマー、エチレン−アクリル酸コポリマー）、ハロゲン系ポリマー（例、ポリフッ化ビニリデン、ポリテトラフルオロエチレン、ポリ塩化ビニル、ポリ塩化ビニリデン）、ポリアミド（例、１２−ナイロン）、ポリスチレン、ポリアクリロニトリル、熱可塑性エラストマー、ポリエチレンオキサイド、ポリプロピレンオキサイド、ポリアセタール、熱可塑性変性セルロース、ポリスルホン類、ポリエチルアクリレート、ポリメチル（メタ）アクリレート、ブチラール樹脂等が挙げられる。このような熱可塑性高分子の重量平均分子量Ｍｗは１万〜５００万程度であることが好ましい。アクリル樹脂が好ましく用いられる。
【００２５】
本発明の導電性塗料に用いる熱硬化性樹脂としては、塗膜形成した面状発熱層の形状を保持するものであれば、特に制限されない。具体的には、エポキシ樹脂、不飽和ポリエステル樹脂、ポリイミド、ポリウレタン、フェノール樹脂、シリコーン樹脂が用いられ、エポキシ樹脂が好ましく用いられる。用いる熱硬化製樹脂は、所望の性能、用途に応じて適宜選択することができるが、中でも、エポキシ樹脂、不飽和ポリエステル樹脂を用いることが好ましい。
【００２６】
エポキシ樹脂は、末端に反応性のエポキシ基をもつオリゴマー（分子量数百から一万程度）を各種硬化剤で硬化（架橋）したものであり、ビスフェノールＡに代表されるグリシジルエーテル型、グリシジルエステル型、グリシジルアミン型、脂環型に分類される
【００２７】
不飽和ポリエステル樹脂は、主に不飽和二塩基酸もしくは二塩基酸と多価アルコールとを主体としたポリエステル（分子量１０００〜５０００程度）を架橋の働きをするビニルモノマーに溶解したもので、過酸化ベンゾイル等の有機過酸化物を重合開始剤として硬化させて得られる。
【００２８】
ポリイミドは、製造方法により縮合型と付加型とに大別されるが、付加重合型ポリイミドのビスマレイミド型ポリイミドが好ましい。ビスマレイミド型ポリイミドは、単独重合、他の不飽和結合との反応、芳香族アミン類とのマイケル付加反応あるいはジエン類とのDiels-Alder反応等を利用して硬化できる。
【００２９】
ポリウレタンは、ポリイソシアネートとポリオールの重付加反応で得られる。ポリイソシアネートとしては、芳香族系と脂肪族系とがあるが、芳香族系が好ましく、２，４−または２，６−トリレンジイソシアネート、ジフェニルメタンジイソシアネート、ナフタリンジイソシアネート等が好ましく用いられる。ポリオールには、ポリプロピレングリコール等のポリエーテルポリオール、ポリエステルポリオール、アクリルポリオール等があるが、ポリプロピレングリコールが好ましい。触媒には、アミン系（トリエチレンジアミン等の３級アミン系とアミン塩）でもよいが、ジブチルチンジラウレート、スタナスオクトエート等の有機金属系を用いることが好ましい。
【００３０】
フェノール樹脂は、フェノールとホルムアルデヒド等のアルデヒドとを反応させて得られ、合成条件によってノボラック型とレゾール型とに大別される。酸性触媒下で生成するノボラック型はヘキサメチレンテトラミン等の架橋剤とともに加熱することで硬化し、塩基性触媒下で生成するレゾール型はそれ単独で加熱または酸触媒存在下で硬化する。本発明では、どちらを用いてもよい。合成・硬化条件は適宜決めればよい。
【００３１】
（２−３）  塗料溶媒
導電性塗料に用いる溶媒としては、前記バインダー樹脂成分を溶解できるものであれば特に制限なく使用することができる。例えば、メタノール、ブタノール、ベンジルアルコール、ジアセトンアルコール等のアルコール化合物、メチルエチルケトン、シクロヘキサノン等のケトン化合物、プロプレングリコールモノメチルエーテルアセテート、エチレングリコールモノエチルエーテルアセテート、ジエチレングリコールモノエチルエーテルアセテート等のグリコールエステル化合物、エチレングリコールモノメチルエーテル、エチレングリコールモノエチルエーテル、プロプレングリコールモノメチルエーテル、ブトキシエタノール、ジエチレングリコールモノブチルエーテル等のグリコールエーテル化合物、Ｎ−メチルピロリドン、Ｎ，Ｎ−ジメチルホルムアミド、Ｎ，Ｎ−ジメチルアセトアミド等のアミド化合物から選ばれる１種又は２種以上を用いることができる。これらの溶媒の中で、樹脂成分の溶解性、及び塗布したときの乾燥速度の観点より、ジエチレングリコールモノエチルエーテルアセテート、プロピレングリコールモノメチルエーテル、ブトキシエタノール、ジエチレングリコールモノブチルエーテルが好ましい。溶媒の使用量に特に制限はなく、樹脂成分の粘度や、樹脂成分と炭素成分との混合比等を考慮して混合及び混練により均一な組成物を調製できる範囲内で適宜使用することができる。具体的な溶媒な量としては、前記硬化性樹脂（Ｂ）１００質量部に対して１０〜１０００質量部が好ましく、５０〜５００質量部がより好ましく、１００〜３００質量部が更に好ましい。
【００３２】
（２−４）  その他の成分
前記塗料溶媒には、必要に応じて硬化触媒、硬化剤、カップリング剤、レベリング剤、分散剤、レオロジーコントロール剤、消泡剤、酸化防止剤、及び可塑剤等の各種添加剤を含有していてもよい。
【００３３】
（３）  結晶性低分子有機化合物と分散溶媒
本発明のＳＴＳ特性を有する導電性塗料に用いる結晶性低分子有機化合物とその分散溶媒について説明する。
【００３４】
（３−１）  結晶性低分子有機化合物
本発明のＳＴＳ特性を有する導電性塗料に用いる結晶性低分子有機化合物は、分子量が２０００程度まで、好ましくは１０００程度まで、さらに好ましくは２００〜８００の結晶性物質であれば特に制限はないが、常温（２５℃程度の温度）で固体であるものが好ましい。
【００３５】
結晶性低分子有機化合物としては、ワックス（例、パラフィンワックスやマイクロクリスタリンワックス等の石油系ワックス、植物系ワックス、動物系ワックス、鉱物系ワックスのような天然ワックス等）、油脂（例、脂肪または固体脂と称されるもの）などがある。ワックスや油脂の成分は、炭化水素（具体的には、炭素数２２以上のアルカン系の直鎖炭化水素等）、脂肪酸（具体的には、炭素数１２以上のアルカン系の直鎖炭化水素の脂肪酸等）、脂肪酸エステル（具体的には、炭素数２０以上の飽和脂肪酸とメチルアルコール等の低級アルコールとから得られる飽和脂肪酸のメチルエステル等）、脂肪酸アミド（具体的には、オレイン酸アミド、エルカ酸アミドなどの不飽和脂肪酸アミド等）、脂肪族アミン（具体的には、炭素数１６以上の脂肪族第１アミン）、高級アルコール（具体的には、炭素数１６以上のｎ−アルキルアルコール）、塩化パラフィンなどであるが、これら自体を単独で、もしくは併用して結晶性低分子有機化合物として用いることができる。結晶性低分子有機化合物は、各成分の分散を良好にするために、高分子マトリックスの極性を考慮して適宜選択すればよい。結晶性低分子有機化合物としては価格が安く、品質と供給が安定している石油系ワックスが好ましい。
【００３６】
本発明の導電性塗料に用いる結晶性低分子有機化合物としては、融点ｍｐが４０〜１００℃であるものを用いることが好ましい。このようなものとしては、パラフィンワックス（例、テトラコサンＣ24Ｈ50；ｍｐ４９〜５２℃、ヘキサトリアコンタンＣ36Ｈ74；ｍｐ７３℃、商品名ＨＮＰ−１０（日本精蝋社製）；ｍｐ７５℃、ＨＮＰ−３（日本精蝋社製）；ｍｐ６６℃）など、マイクロクリスタリンワックス（例、商品名Ｈｉ−Ｍｉｃ−１０８０（日本精蝋社製）；ｍｐ８３℃、商品名Ｈｉ−Ｍｉｃ−１０９０（日本精蝋社製）；ｍｐ８８℃、Ｈｉ−Ｍｉｃ−１０４５（日本精蝋社製）；ｍｐ７０℃、Ｈｉ−Ｍｉｃ２０４５（日本精蝋社製）；ｍｐ６４℃、Ｈｉ−Ｍｉｃ３０９０（日本精蝋社製）；ｍｐ８９℃、セラッタ１０４（日本石油精製社製）；ｍｐ９６℃、１５５マイクロワックス（日本石油精製社製）；ｍｐ７０℃）など、脂肪酸（例、ベヘン酸（日本精化製）；ｍｐ８１℃、ステアリン酸（日本精化製）；ｍｐ７２℃、パルミチン酸（日本精化製）；ｍｐ６４℃）など、脂肪酸エステル（例えば、アラキン酸メチルエステル（東京化成製）；ｍｐ４８℃）など、脂肪酸アミド（例、オレイン酸アミド（日本精化製）；ｍｐ７６℃）、ポリエチレンワックス（例、商品名三井ハイワックス１１０（三井石油化学工業社製）；ｍｐ１００℃）などがある。また、パラフィンワックスに樹脂類を配合した配合ワックスやこの配合ワックスにマイクロクリスタリンワックスを混合したものであって融点を４０〜１００℃にしたものも好ましく用いることができる。さらに、動作温度等によって１種あるいは２種以上を選択して用いることができる。
【００３７】
本発明の導電性塗料に用いる結晶性低分子有機化合物としては、少なくともマイクロクリスタリンワックスを含むものが好ましい。マイクロクリスタリンワックスは、分岐炭化水素や飽和環状炭化水素の成分比が高いため、融点と溶融粘度が比較的高く、ＳＴＳ特性の発現、面状発熱体用途の制御温度域の観点から適切だからである。
【００３８】
結晶性低分子有機化合物の重量は、高分子マトリックス（硬化剤等も含む）の合計重量の０．２〜４倍、特に０．２〜２．５倍であることが好ましい。この混合比が小さくなって低分子有機化合物の量が少なくなると、抵抗変化率が十分得られにくくなってくる。反対に混合比が大きくなって低分子有機化合物の量が多くなると、低分子化合物が溶融する際に素体が大きく変形する他、導電性材料との混合が困難になってくる。
【００３９】
（３−２）  分散溶媒
本発明の結晶性低分子有機化合物の分散溶媒は、結晶性低分子有機化合物を導電性塗料中に配合するための粘度調整のために用いる溶媒である。結晶性低分子有機化合物は、その融点以上において、分散溶媒を添加して、例えば３本ロールミル等の分散装置により分散する。したがって、分散溶媒は、その沸点が導電性塗料中に配合する結晶性低分子有機化合物の融点を超え、結晶性低分子有機化合物と溶解度パラメーター（ＳＰ値）が近接している溶媒を適宜選定することができる。分散溶媒の具体例としては、例えば、ベンジルアルコール、トルエン、キシレン、メチルエチルケトン、アセトン、酢酸エチルなどが挙げられる。
なお、結晶性低分子有機化合物を分散溶媒を用いずに、導電性塗料に分散配合させることもできる。
【００４０】
（４）  ＳＴＳ特性発現溶媒
本発明のＳＴＳ特性を有する導電性塗料に用いるＳＴＳ特性発現溶媒は、（ｉ）ＳＴＳ特性を発現させるために結晶性低分子有機化合物の被膜層を導電性材料に形成すること、（ｉｉ）塗料を後述する電極を有する保持材上に塗布するための適切な粘度を実現すること、（ｉｉｉ）後述する面状発熱体に残存しにくく、かつ残存しても通電性に寄与しないこと、を目的として導電性塗料に加える溶媒である。
かかる目的を達成するため、本発明のＳＴＳ特性発現溶媒は、比誘電率が６以下である。比誘電率が６を超えると本発明のＳＴＳ特性を有する導電性塗料を用いた面状発熱層を絶縁性シート基体でラミネート被覆した面状発熱体に残存した場合、溶媒の分極により通電性に寄与するからである。
また、２５℃における粘度が０．４〜０．９ｍＰａ・ｓであることが好ましい。粘度が０．４ｍＰａ・ｓ未満であると自己拡散係数（粘度の逆数に比例）が高く、残存した溶媒の移動性が高く、通電性に寄与するからであり、粘度が０．９ｍＰａ・ｓを超えると自己拡散係数が低く、導電性材料等との相溶性、分散性を欠くからである。
さらに、ＳＴＳ特性発現溶媒のＳＰ値は、１７〜２２（ＭＰａ）1/2である。ＳＴＳ特性発現溶媒（ＳＰ値：１７〜２２（ＭＰａ）1/2）が結晶性低分子有機化合物（ＳＰ値：１４〜１６（ＭＰａ）1/2）に対して貧溶媒として作用することにより、結晶性低分子有機化合物の導電性材料表面への被覆が促進されるからである。
【００４１】
（４−１）比誘電率
ここで、比誘電率（εｒ）について説明する。比誘電率（Relative permittivity、 Dielectric constant）とは媒質の誘電率と真空の誘電率の比 （ε / ε0 =εｒ）のことであり、媒質の誘電分極のしやすさを示すものである。比誘電率は無次元量であり、用いる単位系によらず、一定の値をとる。本発明に用いるＳＴＳ特性発現溶媒として用いられる非水溶媒（有機溶媒）は、比誘電率が６以下であれば特に限定されない。比誘電率が６以下の非水溶媒として、例えば、比誘電率が２．８であるジメチルカーボネート（ＤＭＣ），比誘電率が２．８であるジエチルカーボネート（ＤＥＣ），比誘電率が２．９であるエチルメチルカーボネート（ＥＭＣ）等の鎖状カーボネート、比誘電率が２．２である１，４−ジオキサン等の環状エーテル、比誘電率が４．２７のジエチルエーテル、比誘電率が４．５のギ酸メチル、比誘電率が５．２４の２−メチルテトラヒドロフラン、比誘電率が４．８４のシクロペンチルメチルエーテル（ＣＰＭＥ）等が挙げられる。かかる非水溶媒は、一種のみを単独で、または二種以上を組み合わせて用いることができる。なかでも、比誘電率が３以下の鎖状カーボネートがより好ましい。
【００４２】
（４−２）  ＳＰ値
ここで、ＳＰ値（ 溶解性パラメータ／Solubility Parameter）について説明する。 前記ＳＰ値とは、溶解性パラメータと言われ るもので、どれだけ互いが溶けやすいかということを数値化したものである。ＳＰ値は、互いの分子間の引き合う力、すなわち凝集エネルギー密度ＣＥＤ（Cohesive Energy Density）の平方根で表される。 前記ＣＥＤとは、１ｍＬのものを蒸発させるのに要するエネルギー量である。本発明におけるＳＰ値は、ＳＩ単位（ＭＰａ）1/2で表記している。ＳＰ値は、プラスチック素材辞典等から引用し、（ｃａｌ／ｃｍ3）1/2表記のデータは、以下の換算を行った。
ＳＰ値（溶解パラメータ）＝（ＣＥＤ値）1/2＝２．０５×（ｃａｌ／ｃｍ３）1/2＝（Ｊ／ｃｍ3）1/2＝（ＭＰａ）1/2・・式（Ｉ）
【００４３】
（４−3）  低級鎖状炭酸エステル
本発明のＳＴＳ特性発現溶媒としては、低級鎖状炭酸エステルが好ましい。低級鎖状炭酸エステルとしては、ジメチルカーボネート（比誘電率；２．８，粘度；０．５９ｍＰａ・ｓ，ＳＰ値；２０．３（ＭＰａ）1/2，ｂｐ；９０．３℃）、エチルメチルカーボネート（比誘電率；２．９，粘度：０．７０ｍＰａ・ｓ，ＳＰ値：１９．１（ＭＰａ）1/2，ｂｐ；１０９℃）、ジエチルカーボネート（誘電率；２．８，粘度；０．７５ｍＰａ・ｓ，ＳＰ値；１８．０（ＭＰａ）1/2，ｂｐ；１２７℃）がある。
【００４４】
本発明において、結晶性低分子有機化合物に対するＳＴＳ特性発現溶媒の重量比率が、３．８〜５．８である。結晶性低分子有機化合物に対するＳＴＳ特性発現溶媒の重量比率が、３．８未満では、結晶性低分子有機化合物の炭素系導電性粒子およびバインダー樹脂への分散が不十分であり、５．８を超えると残存溶媒濃度が高くなるからである。
【００４５】
（５）  面状発熱体
本発明の面状発熱体は、ＳＴＳ特性を有する導電性塗料を、電極を有する保持材に含浸又は積層した面状発熱層を絶縁性シート基体で被覆したものである（図２）。以下に説明する。
【００４６】
（５−１）電極を有する保持材
本発明の電極を有する保持材は、一定の耐熱性と可撓性を有するシート材に電極を備えた構成であれば特に限定されるものではない。具体的には、織布を構成する縦繊維糸又は横繊維糸の一部を同程度の径を有する導電線に置換した織布（図１）、耐熱性合成繊維からなる不織布に電極シートを印刷または貼合したものである。
【００４７】
（５−２）  絶縁性シート基体
本発明の絶縁性シート基体は、面状発熱体を被覆する電気絶縁性のラミネートフィルムである。プラスチックフィルムは、体積固有抵抗（Ω・ｃｍ）が高く、電気絶縁性シート基体に用いられる。具体的には、ポリエチレンフィルム、ポリプロピレンフィルム、ポリ塩化ビニルフィルム、ポリエチレンテレフタレートフィルムがある。
【実施例】
【００４８】
以下、本発明の実施例および比較例とともに示し（表１）、本発明を具体的に説明する。
【表１】
0005729797.tif 000002
【００４９】
＜実施例１＞
（１）結晶性低分子有機化合物含有導電性塗料の調製
バインダー樹脂として、アクリル樹脂（ＤＩＣ社製、アクリディック５６−７００）、エポキシ樹脂（三菱化学社製、商品名ＪＥＲ８２８）、低分子有機化合物としてマイクロクリスタリンワックス（日本精蝋社製、商品名ＨｉＭic１０８０、融点８３℃）、導電性粒子としてカーボンブラック（キャボット社製、ＶＡＬＣＡＮ XC-３０５）を用いた。
アクリル樹脂３０８０ｇ 、エポキシ樹脂１９０ｇ 、カーボンブラック１５００g 、塗料溶媒（酢酸-ｎ-ブチル２２７５ｍｌ、プロピレングリコールモノメチルエーテル９１００ｍｌ）をディゾルバーで約１０分混合し、その後３本ロール分散機にて２回通し、約１０分混合して塗料状の混合物を得た。
上記混合物を、予めキシレン３６００ｇ、メチルエチルケトン９００ｇの混合溶剤にマイクロクリスタリンワックス１１２５gを添加し、ディゾルバーで約３０分混合溶解していた溶液に加え、結晶性低分子有機化合物含有導電性塗料を得た。
【００５０】
（２）ＳＴＳ特性を有する導電性塗料の調製
前記結晶性低分子有機化合物含有導電性塗料に、ジメチルカーボネート６１８７ｍｌを加え、ディゾルバーで１０分混合して、ＳＴＳ特性を有する導電性塗料を得た。
【００５１】
（３）面状発熱体の作製
図１に示す縦繊維の一部を銅線４とした銅線群からなる電極４ａに電極端子部２を取り付けた織布に調製したＳＴＳ特性を有する導電性塗料を含浸し、乾燥温度１７０℃で、２０分乾燥して面状発熱体１を得た。得られた面状発熱体１にポリエステル製ラミネートフィルム３（帝人デュポンフィルム社製、商品名ＧＥ、膜厚１００μｍ）を被覆した（図２）。
【００５２】
（４）電流値測定
製作したラミネート処理した面状発熱体１の初期電流値と経時電流値（３６０分経過後）を測定した。電流値の測定は、DIGITAL POWER METER(YOKOGAWA製、商品名：WT310)を用いて測定した。
【００５３】
（５）表面抵抗値測定
製作したラミネート処理した面状発熱体１の表面抵抗値の測定は、DIGITAL HITESTER(HIOKI製、商品名：3238)を用いて測定した。
【００５４】
（６）ＳＴＳ特性評価
上記電流値測定、表面抵抗値測定を踏まえて、ＳＴＳ特性の判断を行った。判断基準は、以下の通りである。
◎：経時電流値／初期電流値が１．０であって、表面抵抗値が０．３未満のもの
○：経時電流値／初期電流値が１．０であって、表面抵抗値が０．３〜０．４のもの
△：経時電流値／初期電流値が１．０であって、表面抵抗値が０．５〜０．６のもの
×：経時電流値／初期電流値が１．０を下まわる、または、抵抗値が０．７を超えるもの
【００５５】
＜実施例２〜７＞
バインダー樹脂（Ａ）に対する炭素系導電性粒子（Ｂ）の組成比（Ｂ／Ａ）、ＳＴＳ発現溶媒（Ｓ）に対する結晶性低分子有機化合物（Ｃ）の組成比（Ｓ／Ｃ）を変えた他は、実施例１と同様に行った。
【００５６】
＜実施例９＞
結晶性低分子有機化合物として、パラフィンワックス（日本精蝋社製、１１５、融点４7℃）を用いた他は、実施例４と同様に行った。
【００５７】
＜実施例８、１３＞
ＳＴＳ特性発現溶媒をメチルエチルカーボネート（ＥＭＣ）、ジエチルカーボネート（ＤＥＣ）に変えた他、実施例４と同様とした。
【００５８】
＜実施例１０〜１２＞
ＳＴＳ特性発現溶媒を１，４−ジオキサン（1,4-ＤＯｘ）、シクロペンチルメチルエーテル（ＣＰＭＥ）、２−メチルテトラヒドロフラン（ＭＥＴＨＦ）に変えた他、実施例１と同様とした。
【００５９】
＜比較例１＞
ＳＴＳ発現溶媒（Ｓ）を添加しない他、実施例１と同様とした。
【００６０】
＜比較例２、３＞
ＳＴＳ発現溶媒（Ｓ）の結晶性低分子有機化合物（Ｃ）に対する組成比（Ｓ／Ｃ）をそれぞれ５．９、３．６とした他、実施例１と同様とした。
【００６１】
＜比較例４＞
バインダー樹脂（Ａ）に対する炭素系導電性粒子（Ｂ）の組成比（Ｂ／Ａ）をそれぞれ０．２８とした他、実施例１と同様とした。
【００６２】
＜比較例５〜７＞
ＳＴＳ特性発現溶媒をＮ，Ｎ−ジメチルホルムアミド（ＤＭＦ）、γ−ブチロラクトン（ＧＢＬ）、メチルエチルケトン（ＭＥＫ）に変えた他、実施例１と同様とした。
【００６３】
＜まとめ＞
表１の結果から、
（１）比誘電率６以下、ＳＰ値１７〜２０（ＭＰａ）1/2である非水溶媒（ＳＴＳ特性発現溶媒）を導電性塗料に添加すると、ＳＴＳ特性（経時電流値／初期電流値、が一定）を示し、特に、低級鎖状炭酸エステル（ＤＭＣ、ＥＭＣ）では、表面抵抗値が０．３７ｋΩ以下であった（実施例１−１３）。一方、ＳＴＳ発現溶媒を加えないとＳＴＳ特性を示さなかった（比較例１）。
（２）ＳＴＳ発現溶媒（Ｓ）の結晶性低分子有機化合物（Ｃ）に対する組成比（Ｓ／Ｃ）をそれぞれ５．９、３．６とした場合には、ＳＴＳ特性の発現性が低かった（比較例２、３）。
（３）バインダー樹脂（Ａ）に対する炭素系導電性粒子（Ｂ）の組成比（Ｂ／Ａ）が０．２９の場合は、ＳＴＳ特性を発現するが、表面抵抗値が０．７ｋΩを超えた（比較例４）。
（４）比誘電率が６を超える非水溶媒を添加すると、ＳＴＳ特性を発現しない（比較例５−７）。
【産業上の利用可能性】
【００６４】
ＳＴＳ面状発熱体は、所定温度を超えると発熱体自体が温度緩和して熱平衡状態を保ち、人体に対して火傷等の危険性を与えることがなく、また低消費電力を実現可能な発熱体として、例えばマット、床暖房用ヒータ、融雪用ヒータ等の熱暖房器具、乾燥用器具、農業用器具等にも適用できる。
【符号の説明】
【００６５】
１    面状発熱体
２    電極端子部
３    ラミネートフィルム
４    銅線
４ａ  銅線群からなる電極
５    繊維糸
５ａ  横糸
１１    導電性材料
１２    バインダー樹脂
１３    結晶性低分子有機化合物による被膜
【要約】
【課題】初期電流値と経時電流値の変化がほとんどなく、残存溶媒による通電作用がきわめて低いＳＴＳ特性を有する導電性塗料と、これを用いた面状発熱体を提供する
【解決手段】導電性材料と、バインダー樹脂と、結晶性低分子有機化合物と、ＳＴＳ特性発現溶媒と、を分散配合したＳＴＳ特性を有する導電性塗料であって、前記ＳＴＳ特性発現溶媒が比誘電率６以下の非水溶媒であることを特徴とするＳＴＳ特性を有する導電性塗料であり、ＳＴＳ特性発現溶媒のＳＰ値が、１７〜２２（ＭＰａ）1/2である。ＳＴＳ特性を有する導電性塗料を、電極を備える保持材に含浸又は積層した面状発熱層を絶縁シート基体で被覆する。
【選択図】図１【図１】
0005729797.tif 000003
【図２】
0005729797.tif 000004
【図３】
0005729797.tif 000005
【図４】
0005729797.tif 000006
【図５】
0005729797.tif 000007